(57)【要約】【課題】  ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性において、複数の特性を充足する、レーザーレーダー装置に用いることができる液晶組成物を提供することである。【解決手段】  第一成分として、大きな光学異方性、大きな誘電率異方性を有する特定の化合物を少なくとも２つ含有し、第二成分として、広いネマチック相を有し、適切な光学異方性の調整ができるより特定の化合物を少なくとも１つ含みながら、特定の化合物を少なくとも２つ含有し、そして組成物の特性を微調整できるような成分化合物を含有してもよい液晶組成物である。【選択図】  なし【特許請求の範囲】
【請求項１】
第１成分として式（１−１）から式（１−３）で表される化合物の群から選択された少なくとも２つの化合物を含有し、第２成分として、式（２−１）で表される化合物の群から選択された少なくとも１つの化合物を含み、かつ式（２−１）から式（２−４）で表される化合物の群から選択された少なくとも２つの化合物を含有し、そしてネマチック相を有するレーザーレーダー装置用液晶組成物。
2019203099.tif 000014
2019203099.tif 000015
ここで、Ｒ１、Ｒ２、Ｒ３、Ｒ４、Ｒ５、Ｒ６、およびＲ７は独立して、炭素数１〜８のアルキル、炭素数１〜８のアルコキシ、または炭素数２〜８のアルケニルであり、Ｌ１、Ｌ２、およびＬ３は独立して、水素またはフッ素であり、Ｌ４およびＬ５の一方は水素であり、他方はフッ素であり、ｍは０または２である。
【請求項２】
第１成分の割合が５重量％から５０重量％の範囲であり、そして第２成分の割合が５０重量％から９５重量％の範囲である請求項１に記載のレーザーレーダー装置用液晶組成物。
【請求項３】
第３成分として式（３−１）から式（３−５）で表される化合物の群から選択された少なくとも１つの化合物を含有する請求項１または２に記載のレーザーレーダー装置用液晶組成物。
2019203099.tif 000016
ここで、Ｒ８およびＲ９は独立して、炭素数１〜８のアルキル、炭素数１〜８のアルコキシ、または炭素数２〜８のアルケニルである。
【請求項４】
第１成分の割合が５重量％から４５重量％の範囲であり、第２成分の割合が５０重量％から８０重量％の範囲であり、そして第３成分の割合が５重量％から３０重量％の範囲である請求項１から３のいずれか１項に記載のレーザーレーダー装置用液晶組成物。
【請求項５】
第４成分として式（５）で表される化合物の群から選択された少なくとも１つの化合物を含有する請求項１から４のいずれか１項に記載のレーザーレーダー装置用液晶組成物
2019203099.tif 000017
ここで、Ｒ10は、炭素数１〜８のアルキル、炭素数１〜８のアルコキシ、または炭素数２〜８のアルケニルであり、Ｒ11は、炭素数１〜８のアルキル、炭素数１〜８のアルコキシ、または水素であり、Ｒ12は炭素数１〜５のアルキルであり、ｎは、１、２、３、または４である。
【請求項６】
第１成分の割合が５重量％から４５重量％の範囲であり、第２成分の割合が５０重量％から８０重量％の範囲であり、第３成分の割合が重量５％から重量３０％であり、そして第４成分の割合が０．００１重量％から５重量％である、請求項１から５のいずれか１項に記載のレーザーレーダー装置用液晶組成物。
【請求項７】
ネマチック相の上限温度が７０℃以上であり、波長５８９ｎｍにおける光学異方性（２５℃）が０．１７から０．２５の範囲であり、波長１，０６０ｎｍにおける光学異方性（２５℃）が０．１２から０．２０の範囲であり、１ｋＨｚの誘電率異方性が４．０から２０．０の範囲である請求項１から５のいずれか１項に記載のレーザーレーダー装置用液晶組成物。
【請求項８】
請求項１から７のいずれか１項に記載の液晶組成物を含有するレーザーレーダー装置。
【発明の詳細な説明】
【技術分野】
【０００１】
本発明は、主としてレーザーレーダー装置などに適する液晶組成物およびこの液晶組成物を含有するレーザーレーダー装置などに関する。この液晶組成物はネマチック相および正の誘電率異方性を有する。
【背景技術】
【０００２】
一般にレーザーレーダー装置は、ビームを照射する方向を変えて周囲を走査することで距離画像を取得する。方向を変えるためにモーターやMEMS（微小電子機械システム）を使う場合、ビームの方向を既定の軌道で周期的に変化させる。また、これらのレーザーレーダー装置は適切な特性を有する液晶組成物を含有する。この液晶組成物はネマチック相を有する。良好な一般的特性を有するレーザーレーダー装置を得るには組成物の一般的特性を向上させる。ネマチック相の温度範囲は、レーザーレーダー装置の使用できる温度範囲に関連する。ネマチック相の好ましい上限温度は７０℃以上であり、そしてネマチック相の好ましい下限温度は−１０℃以下である。
【０００３】
液晶は、外部からのバイアス電界に応じて分子の配向が変化し、誘電率が変化する。この性質を利用すれば、赤外線レーザー（９００〜１３００ｎｍ）の反射、干渉および回折特性を外部から電気的に制御できるレーザーレーダー装置の実現が可能になる。このようなデバイスは、２つの屈折率を持つフィルムと、光の偏光状態を変える液晶からなる光学素子を複数枚重ね合わせて、２枚で４方向、３枚で８方向などと、多数の方向に向けられるフェーズド・アレイなどが報告されている。
【０００４】
レーザーレーダー装置は、基板内の導波路のアレイであり、赤外レーザー光を当該導波路のアレイへと分割するスプリッタに結合された導波路のアレイと、前記基板上の絶縁層であり、前記絶縁層上の液晶層であり、当該液晶層への電圧の印加が、前記絶縁層の前記導波路のアレイ内の全ての導波路の相対的な位相を変化させる、液晶層とを含む。
従来の組成物は、下記の特許文献１から３に開示されている。
【特許文献１】特開平６−３４０８７８
【特許文献２】特開平７−３００５８５
【特許文献３】特表２０１４−５２９６５８
【０００５】
望ましいレーザーレーダー装置は、使用できる温度範囲が広い、赤外線レーザー（９００〜１３００ｎｍ）の反射、干渉および回折特性に優れるなどの特性を有するのが望ましい。したがって、組成物の望ましい特性は、ネマチック相の高い上限温度、ネマチック相の低い下限温度、大きな光学異方性、大きな誘電率異方性、大きな比抵抗、紫外線に対する高い安定性、熱に対する高い安定性、などである。
【発明の開示】
【発明が解決しようとする課題】
【０００６】
本発明の目的は、ネマチック相の高い上限温度、ネマチック相の低い下限温度、小さな粘度、大きな光学異方性、大きな誘電率異方性、大きな比抵抗、紫外線に対する高い安定性、熱に対する高い安定性などの特性において、複数の特性を充足する液晶組成物を提供することである。この目的は、複数の特性に関して適切なバランスを有する、レーザーレーダー装置に用いることができる液晶組成物を提供することである。この目的は、このような組成物を含有する液晶表示素子を提供することでもある。
【課題を解決するための手段】
【０００７】
本発明は、第１成分として式（１−１）から式（１−３）で表される化合物の群から選択された少なくとも２つの化合物を含有し、第２成分として、式（２−１）で表される化合物の群から選択された少なくとも１つの化合物を含み、かつ式（２−１）から式（２−３）で表される化合物の群から選択された少なくとも２つの化合物を含有し、そしてネマチック相を有するレーザーレーダー装置用液晶組成物、およびこの組成物を含有するレーザーレーダー装置である。
2019203099.tif 000002
2019203099.tif 000003
ここで、Ｒ１、Ｒ２、Ｒ３、Ｒ４、Ｒ５、Ｒ６、およびＲ７は独立して、炭素数１〜８のアルキル、炭素数１〜８のアルコキシ、または炭素数２〜８のアルケニルであり、Ｌ１、Ｌ２、およびＬ３は独立して水素またはフッ素であり、Ｌ４およびＬ５の一方は水素であり、他方はフッ素であり、ｍは０または２である。
【発明を実施するための最良の形態】
【０００８】
この明細書における用語の使い方は次のとおりである。本発明の液晶組成物または本発明のレーザーレーダー装置をそれぞれ「組成物」または「ＬｉＤＡＲ（Light Detecting And Ranging）」と略すことがある。「液晶性化合物」は、ネマチック相、スメクチック相などの液晶相を有する化合物または液晶相を有さないが組成物の成分として有用な化合物を意味する。この有用な化合物は１，４−シクロヘキシレンや１，４−フェニレンのような六員環を含有し、直線状の分子構造を有する。光学活性な化合物は組成物に添加されることがある。この化合物が液晶性化合物であったとしても、ここでは添加物として分類される。式（１）で表される化合物の群から選択された少なくとも１つの化合物を「化合物（１）」と略すことがある。式（１）で表される化合物の群も「化合物（１）」と略すことがある。他の式で表される化合物についても同様である。
【０００９】
ネマチック相の上限温度を「上限温度」と略すことがある。ネマチック相の下限温度を「下限温度」と略すことがある。「比抵抗が大きい」は、組成物が初期段階において室温だけでなく高い温度でも大きな比抵抗を有し、そして長時間使用したあと室温だけでなく高い温度でも大きな比抵抗を有することを意味する。光学異方性などの特性を説明するときは、実施例に記載した方法で測定した値を用いる。「第１成分の割合」は、液晶性化合物の全重量に基づいた重量百分率（重量％）を意味する。第２成分の割合などにおいても同様である。組成物に混合される添加物の割合は、液晶性化合物の全重量に基づいた重量百分率（重量％）を意味する。
【００１０】
化合物（１−１）から化合物（１−３）は、大きな光学異方性、大きな誘電率異方性を有する。この化合物は、レーザーレーダー装置に対する液晶組成物の成分として好ましい。化合物（１−１）は誘電率異方性の大きさよりも光学異方性を良化するのに適しており、化合物（１−２）は光学異方性の良化よりも誘電率異方性をより大きくしたいときに適している。化合物（２−１）から化合物（２−４）を選択しながら、このうちの化合物（２−１）を必ず含有させることで、本組成物を完成した。化合物（２−１）から化合物（２−４）は、広いネマチック相を有し、また、適切な光学異方性の調整ができ、化合物（２−１）は粘性をそれほど変えることなく、ネマチック相の下限温度を低くし、また光学異方性を大きくすることができ、化合物（２−４）は、高い上限温度を有する。このような着想に基づいて組成物を調製し、大きな光学異方性、大きな誘電率異方性、高い信頼性および高い上限温度と低い下限温度などの特性を有する組成物を見出した。組成物の特性を微調整できるような成分化合物をさらに検討し、本発明を完成させた。
【００１１】
2019203099.tif 000004
2019203099.tif 000005
ここで、Ｒ１、Ｒ２、Ｒ３、Ｒ４、Ｒ５、Ｒ６、およびＲ７は独立して、炭素数１〜８のアルキル、炭素数１〜８のアルコキシ、または炭素数２〜８のアルケニルであり、Ｌ１、Ｌ２、およびＬ３は独立して、水素またはフッ素であり、Ｌ４およびＬ５の一方は水素であり、他方はフッ素であり、ｍは０または２である。
【００１２】
本発明の詳細は、下記の項のとおりである。
１．第１成分として式（１−１）から式（１−３）で表される化合物の群から選択された少なくとも２つの化合物を含有し、第２成分として、式（２−１）で表される化合物の群から選択された少なくとも１つの化合物を含み、かつ式（２−１）から式（２−４）で表される化合物の群から選択された少なくとも２つの化合物を含有し、そしてネマチック相を有するレーザーレーダー装置用液晶組成物。
2019203099.tif 000006
2019203099.tif 000007
ここで、Ｒ１、Ｒ２、Ｒ３、Ｒ４、Ｒ５、Ｒ６、およびＲ７は独立して、炭素数１〜８のアルキル、炭素数１〜８のアルコキシ、または炭素数２〜８のアルケニルであり、Ｌ１、Ｌ２、およびＬ３は独立して、水素またはフッ素であり、Ｌ４およびＬ５の一方は水素であり、他方はフッ素であり、ｍは０または２である。
【００１３】
２．第１成分の割合が５重量％から５０重量％の範囲であり、そして第２成分の割合が５０重量％から９５重量％の範囲である請求項１に記載のレーザーレーダー装置用液晶組成物。
【００１４】
３．第３成分として式（３−１）から式（３−５）で表される化合物の群から選択された少なくとも１つの化合物を含有する請求項１または２に記載のレーザーレーダー装置用液晶組成物。
2019203099.tif 000008
ここで、Ｒ８およびＲ９は独立して、炭素数１〜８のアルキル、炭素数１〜８のアルコキシ、または炭素数２〜８のアルケニルである。
【００１５】
４．第１成分の割合が５重量％から４５重量％の範囲であり、第２成分の割合が５０重量％から８０重量％の範囲であり、そして第３成分の割合が５重量％から３０重量％の範囲である請求項１から請求項３のいずれか１項に記載のレーザーレーダー装置用液晶組成物。
【００１６】
５．第４成分として式（５）で表される化合物の群から選択された少なくとも１つの化合物を含有する請求項１から請求項４のいずれか１項に記載のレーザーレーダー装置用液晶組成物
2019203099.tif 000009
ここで、Ｒ10は、炭素数１〜８のアルキル、炭素数１〜８のアルコキシ、または炭素数２〜８のアルケニルであり、Ｒ11は、炭素数１〜８のアルキル、炭素数１〜８のアルコキシ、または水素であり、Ｒ12は炭素数１〜５のアルキルであり、ｎは、１、２、３、または４である。
【００１７】
６．第１成分の割合が５重量％から４５重量％の範囲であり、第２成分の割合が５０重量％から８０重量％の範囲であり、第３成分の割合が重量５％から重量３０％であり、そして第４成分の割合が０．００１重量％から５重量％である、請求項１から請求項５のいずれか１項に記載のレーザーレーダー装置用液晶組成物。
【００１８】
７．ネマチック相の上限温度が７０℃以上であり、波長５８９ｎｍにおける光学異方性（２５℃）が０．１６から０．２５の範囲であり、波長１，０６０ｎｍにおける光学異方性（２５℃）が０．１１から０．２０の範囲であり、１ｋＨｚの誘電率異方性が４．０から２０．０の範囲である請求項１から６のいずれか１項に記載のレーザーレーダー装置用液晶組成物。
【００１９】
８．請求項１から７のいずれか１項に記載の液晶組成物を含有するレーザーレーダー装置。
【００２０】
成分化合物の好ましい形態を説明する。式（１−１）、式（１−２）、および式（１−３）において、Ｒ１は、炭素数１から８のアルキル、炭素数１から８のアルコキシ、炭素数２から８のアルケニルである。式（２−１）において、Ｒ２は、炭素数１から８のアルキル、炭素数１から８のアルコキシ、炭素数２から８のアルケニルである。Ｒ３は、炭素数１から８のアルキル、炭素数１から８のアルコキシ、炭素数２から８のアルケニルであり、好ましいＲ３は、粘度を下げるために、炭素数１から８のアルキルであり、光学異方性を上げるために炭素数１から８のアルコキシである。Ｒ４およびＲ５は独立して、炭素数１から８のアルキル、炭素数１から８のアルコキシ、または炭素数２から８のアルケニルである。
【００２１】
好ましいアルキルは、メチル、エチル、プロピル、ブチル、ｔ−ブチル、ペンチル、ヘキシル、ヘプチル、またはオクチルである。さらに好ましいアルキルは、粘度を下げるためにメチル、エチル、プロピル、ブチル、またはペンチルである。
【００２２】
好ましいアルコキシは、メトキシ、エトキシ、プロポキシ、ブトキシ、ペンチルオキシ、ヘキシルオキシ、ヘプチルオキシまたはオクチルオキシである。粘度を下げるために、さらに好ましいアルコキシは、メトキシまたはエトキシである。ネマチック相の下限温度を下げるためにさらに好ましいアルコキシは、ヘキシルオキシまたはオクチルオキシである。
【００２３】
好ましいアルケニルは、ビニル、１−プロペニル、２−プロペニル、１−ブテニル、２−ブテニル、３−ブテニル、１−ペンテニル、２−ペンテニル、３−ペンテニル、４−ペンテニル、１−ヘキセニル、２−ヘキセニル、３−ヘキセニル、４−ヘキセニル、または５−ヘキセニルである。さらに好ましいアルケニルは、粘度を下げるためにビニル、１−プロペニル、３−ブテニル、または３−ペンテニルである。これらのアルケニルにおける−ＣＨ＝ＣＨ−の好ましい立体配置は、二重結合の位置に依存する。粘度を下げるためなどから１−プロペニル、１−ブテニル、１−ペンテニル、１−ヘキセニル、３−ペンテニル、３−ヘキセニルのようなアルケニルにおいてはトランスが好ましい。２−ブテニル、２−ペンテニル、２−ヘキセニルのようなアルケニルにおいてはシスが好ましい。
【００２４】
組成物に混合してもよい添加物を説明する。このような添加物は、光学活性な化合物、色素、酸化防止剤、紫外線吸収剤などである。液晶のらせん構造を誘起してねじれ角を与える目的で光学活性な化合物が組成物に混合される。このような化合物の例は、化合物（６−１）〜（６−４）である。光学活性な化合物の好ましい割合は５％以下である。さらに好ましい割合は０．０１％から２％の範囲である。
【００２５】
2019203099.tif 000010
【００２６】
長期間使用したときの信頼性を維持するために、酸化防止剤が組成物に混合される。酸化防止剤の好ましい割合は、その効果を得るために５０ｐｐｍ以上であり、上限温度を下げないように、または下限温度を上げないように６００ｐｐｍ以下である。さらに好ましい割合は、１００ｐｐｍから３００ｐｐｍである。
2019203099.tif 000011
【００２７】
酸化防止剤の好ましい例は、ｋが１〜９の整数である化合物（７）などである。化合物（７）において、好ましいｋは、１、３、５、７、または９である。さらに好ましいｋは１または７である。ｋが１である化合物（７）は、揮発性が大きいので、大気中での加熱による比抵抗の低下を防止するときに有効である。ｋが７である化合物（７）は、揮発性が小さいので、レーザーレーダー装置を長時間使用したあと、室温だけではなく比較的高い温度でも信頼性を維持するのに有効である。
【００２８】
第５成分とともに紫外線吸収剤の好ましい例は、ベンゾフェノン誘導体、ベンゾエート誘導体、トリアゾール誘導体などである。紫外線吸収剤の好ましい割合は、その効果を得るために５０ｐｐｍ以上であり、上限温度を下げないように、または下限温度を上げないように１００００ｐｐｍ以下である。さらに好ましい割合は１００ｐｐｍから１０００ｐｐｍの範囲である。
【００２９】
最後に、組成物の用途を説明する。大部分の組成物は、−１０℃以下の下限温度、７０℃以上の上限温度、そして波長５８９ｎｍにおける光学異方性（２５℃）が０．１７から０．２５の範囲であり、波長１，０６０ｎｍにおける光学異方性（２５℃）が０．１２から０．２０の範囲であり、この組成物は、ネマチック相を有する組成物としての使用、光学活性な化合物を添加することによって光学活性な組成物としての使用が可能である。
【００３０】
液晶の光学異方性の波長特性は、アッベの屈折計を用いる方法がある。この方法によれば、屈折率の常光成分ｎｅと異常光成分ｎｏの両方を求めることができる。また、光学異方性は、Δｎ＝ｎｅ−ｎｏとして求められる。ところが、測定可能な屈折率の範囲が１．３００〜１．７００なので、常光成分ｎｅが測定範囲外になってしまうことがあった。また、目視で測定するのでプリズム面で配向しにくい液晶については測定が難しく、さらに波長分散まで含めて光学異方性を測定するには、通常は、ナトリウム光源を用いたＤ線（波長５８９ｎｍ）についてだけの測定が行われることが多いが、この場合は、波長の異なる複数の単色光源を用いて測定するために手間がかかるといった問題がある。
液晶の光学異方性の波長分散の測定方法において、厚さｄが既知である液晶を、偏光軸が互いに直交又は平行な２枚の偏光子の間に狭持して測定される分光透過率が最大又は最小となる複数の波長データと干渉の次数を仮定して得られる各波長における液晶のリターデーションＲ＝Δｎ・ｄを、コーシーの分散式Ｒ＝Δｎ・ｄ＝Ａ’＋Ｂ’／λ2＋Ｃ’／λ4でフィッティングして得られた式と、前記既知の厚さとから計算される仮のΔｎの波長分散を用いて各波長において計算される液晶の厚さの標準偏差が最小になるように干渉の次数を決定し、最終的に液晶の光学異方性Δｎ及びリターデーションＲ＝Δｎ・ｄの波長分散を決定する。
【００３１】
比較的高い光学異方性を有した化合物として，アルケニル系、スチルベン系、トラン系等と言った液晶化合物が知られているが、トラン系化合物は、液晶組成物に混合することによって、液晶組成物の粘性やＶthをそれほど変えることなく、ネマチック相の上限温度を高くし、また光学異方性を大きくすることができるため、トラン系化合物を含有する液晶組成物は液晶材料として優れた特性を有する。
【実施例】
【００３２】
実施例により本発明を詳細に説明する。本発明は下記の実施例によって限定されない。比較例および実施例における化合物は、下記の表３の定義に基づいて記号により表した。
表３において、１，４−シクロヘキシレンおよび１，３−ジオキサン−２，５−ジイルに関する立体配置はトランスである。−ＣＨ＝ＣＨ−の結合基に関する立体配置はトランスである。実施例において記号の後にあるかっこ内の番号は好ましい化合物の番号に対応する。（−）の記号はその他の液晶性化合物を意味する。液晶性化合物の割合（百分率）は、液晶性化合物の全重量に基づいた重量百分率（重量％）である。最後に、組成物の特性値をまとめた。
【００３３】
2019203099.tif 000012
【００３４】
組成物は、液晶性化合物などの成分の重量を測定してから混合することによって調製される。したがって、成分の重量％を算出するのは容易である。しかし、組成物をガスクロマト分析することによって成分の割合を正確に算出するのは容易でない。補正係数が液晶性化合物の種類に依存するからである。幸いなことに補正係数はほぼ１である。さらに、成分化合物における１重量％の差異が組成物の特性に与える影響は小さい。したがって、本発明においてはガスクロマトグラフにおける成分ピークの面積比を成分化合物の重量％と見なすことができる。つまり、ガスクロマト分析の結果（ピークの面積比）は、補正することなしに液晶性化合物の重量％と等価であると考えてよいのである。
【００３５】
試料が組成物のときはそのまま測定し、得られた値を記載した。試料が化合物のときは、１５重量％の化合物および８５重量％の母液晶を混合することによって試料を調製した。測定によって得られた値から外挿法よって化合物の特性値を算出した。外挿値＝（試料の測定値−０．８５×母液晶の測定値）／０．１５。この割合でスメクチック相（または結晶）が２５℃で析出するときは、化合物と母液晶の割合を１０重量％：９０重量％、５重量％：９５重量％、１重量％：９９重量％の順に変更した。この外挿法によって化合物に関する上限温度、光学異方性、粘度、および誘電率異方性の値を求めた。
【００３６】
母液晶の組成は下記のとおりである。
【００３７】
2019203099.tif 000013
【００３８】
特性値の測定は下記の方法にしたがった。それらの多くは、日本電子機械工業会規格（Standard of Electric Industries Association of Japan）ＥＩＡＪ・ＥＤ−２５２１Ｂに記載された方法、またはこれを修飾した方法である。測定に用いたＴＮ素子には、ＴＦＴを取り付けなかった。
【００３９】
ネマチック相の上限温度（ＮＩ；℃）：偏光顕微鏡を備えた融点測定装置のホットプレートに試料を置き、１℃／分の速度で加熱した。試料の一部がネマチック相から等方性液体に変化したときの温度を測定した。ネマチック相の上限温度を「上限温度」と略すことがある。
【００４０】
ネマチック相の下限温度（ＴＣ；℃）：ネマチック相を有する試料をガラス瓶に入れ、０℃、−１０℃、−２０℃、−３０℃、および−４０℃のフリーザー中に１０日間保管したあと、液晶相を観察した。例えば、試料が−２０℃ではネマチック相のままであり、−３０℃では結晶またはスメクチック相に変化したとき、ＴＣを≦−２０℃と記載した。ネマチック相の下限温度を「下限温度」と略すことがある。
【００４１】
光学異方性（屈折率異方性；Δｎ589；２５℃で測定）：測定は、波長５８９ｎｍの光を用い、接眼鏡に偏光板を取り付けたアッベ屈折計により行なった。主プリズムの表面を一方向にラビングしたあと、試料を主プリズムに滴下した。屈折率ｎ‖589は偏光の方向がラビングの方向と平行であるときに測定した。屈折率ｎ⊥589は偏光の方向がラビングの方向と垂直であるときに測定した。光学異方性の値は、Δｎ589＝ｎ‖589−ｎ⊥589、の式から計算した。
【００４２】
光学異方性（屈折率異方性；Δｎ1060；コ−シ−の分散式から外挿）：測定は、波長４５０ｎｍおよび６５０ｎｍの光を用い、５８９ｎｍのときと同様に測定した。
コ−シ−の分散式  ｎ＝Ａ＋Ｂ／（λ2−λ02）
光学異方性の値は、Δｎ1060＝ｎ‖1060−ｎ⊥1060、の式から計算した。
【００４３】
誘電率異方性（Δε；周波数１ｋＨｚ、２５℃で測定）：２枚のガラス基板の間隔（セルギャップ）が９μｍであり、そしてツイスト角が８０度であるＴＮ素子に試料を入れた。この素子にサイン波（１０Ｖ、１ｋＨｚ）を印加し、２秒後に液晶分子の長軸方向における誘電率（ε‖）を測定した。この素子にサイン波（０．５Ｖ、１ｋＨｚ）を印加し、２秒後に液晶分子の短軸方向における誘電率（ε⊥）を測定した。誘電率異方性の値は、Δε＝ε‖−ε⊥、の式から計算した。
【００４４】
比較例１
特許文献１（特開平６−３４０８７８公報）に開示された組成物の中から実施例２を選んだ。根拠は、この組成物が化合物（１−１）を含有するからである。この組成物の成分および特性は下記のとおりである。
３−ＨＢＴＢ（Ｆ，Ｆ）−Ｆ                （−）              １５％
４−ＨＢＴＢ（Ｆ，Ｆ）−Ｆ                （−）              １５％
３Ｏ−ＢＢ−Ｃ                            （１−１）          １０％
５Ｏ−ＢＢ−Ｃ                            （１−１）          １６％
８Ｏ−ＢＢ−Ｃ                            （１−１）          １４％
５−ＢＢ−Ｃ                              （１−１）          ２０％
５−ＰｙＢ−Ｃ                            （−）              １０％
ＮＩ＝６８．７℃；Ｔｃ≦−１０℃；Δｎ589＝０．１６７；Δｎ1060＝０．１１４；Δε＝１１．３
【００４５】
比較例２
特許文献２（特開平７−３００５８５公報）に開示された組成物のなかから実施例１を選んだ。根拠は、この組成物が化合物（１−２）、（２−１）、および（２−２）を含有するからである。この組成物の成分および特性は下記のとおりである。
２Ｏ１−ＢＥＢ（Ｆ）−Ｃ                  （−）              １０％
１Ｖ２−ＢＥＢ（Ｆ，Ｆ）−Ｃ              （１−２）          １０％
３−ＨＢ（Ｆ）−Ｃ                        （−）                ５％
３−ＨＢ−Ｃ                              （−）                ８％
３−ＨＨＢ（Ｆ）−Ｃ                      （−）                ７％
３−ＨＨ−４                              （３−１）          １０％
３−ＨＢ−Ｏ２                            （３−２）            ５％
２−ＢＴＢ−Ｏ１                          （２−１）          １０％
３−ＨＨＢ−１                            （３−４）          １０％
３−ＨＨＢ−３                            （３−４）          １０％
３−ＨＢ（Ｆ）ＴＢ−２                    （２−２）            ８％
３−ＨＢ（Ｆ）ＴＢ−３                    （２−２）            ７％
ＮＩ＝８８．３℃；Ｔｃ≦０℃；Δｎ589＝０．１５１；Δｎ1060＝０．０９８；Δε＝８．７
【００４６】
［実施例１］
５−ＢＢ−Ｃ                              （１−１）            ６％
２−ＢＥＢ−Ｃ                            （１−２）            ６％
２−ＢＴＢ−Ｏ１                          （２−１）            ９％
３−ＢＴＢ−Ｏ１                          （２−１）            ９％
４−ＢＴＢ−Ｏ１                          （２−１）            ９％
４−ＢＴＢ−Ｏ２                          （２−１）            ９％
５−ＢＴＢ−Ｏ１                          （２−１）            ８％
３−Ｈ２ＢＴＢ−２                        （２−２）            ２％
３−Ｈ２ＢＴＢ−３                        （２−２）            ２％
３−Ｈ２ＢＴＢ−４                        （２−２）            ２％
３−ＨＢ（Ｆ）ＴＢ−２                    （２−２）            ７％
３−ＨＢ（Ｆ）ＴＢ−３                    （２−２）            ７％
３−ＨＢ（Ｆ）ＴＢ−４                    （２−２）            ７％
５−ＨＢＢ（Ｆ）Ｂ−２                    （２−４）            ５％
３−ＨＢ−Ｏ２                            （３−２）            ８％
５−ＨＢ−Ｏ２                            （３−２）            ４％
ＮＩ＝９０．６℃；Ｔｃ≦−３０℃；Δｎ589＝０．２３７；Δｎ1060＝０．１９１；Δε＝３．０
【００４７】
［実施例２］
５−ＢＢ−Ｃ                              （１−１）          ４８％
７−ＢＢ−Ｃ                              （１−１）          ２０％
６Ｏ−ＢＢ−Ｃ                            （１−１）            ５％
Ｖ２−ＢＥＢ（Ｆ，Ｆ）−Ｃ                （１−２）            ６％
３−ＢＢＢ−Ｃ                            （１−３）            ８％
５−ＢＴＢ−Ｏ１                          （２−１）            ３％
３−ＢＢ（Ｆ）Ｂ−５                      （２−３）          １０％
ＮＩ＝６９．８℃；Ｔｃ≦−２０℃；Δｎ589＝０．２２４；Δｎ1060＝０．１７５；Δε＝１３．９
【００４８】
［実施例３］
５−ＢＢ−Ｃ                              （１−１）          ３８％
７−ＢＢ−Ｃ                              （１−１）          ２５％
３−ＢＥＢ−Ｃ                            （１−２）            ６％
３−ＢＢＢ−Ｃ                            （１−３）            ８％
３−ＢＴＢ−Ｏ１                          （２−１）            ３％
３−ＨＢＢ（Ｆ）Ｂ−２                    （２−４）            ５％
５−ＨＢＢ（Ｆ）Ｂ−２                    （２−４）            ５％
３−ＨＨ−４                              （３−１）            ５％
３−ＨＨＢ−１                            （３−４）            ５％
ＮＩ＝７８．８℃；Ｔｃ≦−２０℃；Δｎ589＝０．２２５；Δｎ1060＝０．１７７；Δε＝１２．７
【００４９】
［実施例４］
５−ＢＢ−Ｃ                              （１−１）          ３８％
７−ＢＢ−Ｃ                              （１−１）          ２０％
６Ｏ−ＢＢ−Ｃ                            （１−１）            ５％
８Ｏ−ＢＢ−Ｃ                            （１−１）          １０％
１Ｖ２−ＢＥＢ（Ｆ，Ｆ）−Ｃ              （１−２）            ６％
３−ＢＢＢ−Ｃ                            （１−３）            ８％
５−ＢＴＢ−Ｏ１                          （２−１）            ３％
３−ＢＢ（Ｆ）Ｂ−５                      （２−３）          １０％
ＮＩ＝７２．１℃；Ｔｃ≦−２０℃；Δｎ589＝０．２２６；Δｎ1060＝０．１７８；Δε＝１４．１
【００５０】
［実施例５］
５−ＢＢ−Ｃ                              （１−１）          ４０％
７−ＢＢ−Ｃ                              （１−１）          １５％
５Ｏ−ＢＢ−Ｃ                            （１−１）            ３％
６Ｏ−ＢＢ−Ｃ                            （１−１）            ５％
５−ＢＥＢ−Ｃ                            （１−２）            ６％
３−ＢＢＢ−Ｃ                            （１−３）            ８％
２−ＢＴＢ−Ｏ１                          （２−１）          １０％
５−ＢＴＢ−Ｏ１                          （２−１）            ３％
３−ＢＢ（Ｆ）Ｂ−５                      （２−３）          １０％
ＮＩ＝７０．２℃；Ｔｃ≦−２０℃；Δｎ589＝０．２２０；Δｎ1060＝０．１７０；Δε＝１２．９
【産業上の利用可能性】
【００５１】
本発明の液晶組成物は、レーザーレーダー装置用して用いることができる。